(57)【要約】【課題】耐トナー付着性および高温高湿環境下における荷電性を両立させることが可能な電子写真機器用部材を提供する。【解決手段】電子写真機器用部材１は、分子内に不飽和結合を有する弾性ポリマーを含む材料より形成された弾性層３を最外層として有している。弾性層３は、次の（ａ）および（ｂ）の表面処理による表面処理層３１を有している。（ａ）分子内にイソシアネート基を２個以上有する多価イソシアネートを用いた表面処理、（ｂ）Ｘ（ＯＣｌ）ｎ（但し、Ｘは水素原子、アルカリ金属原子、アルカリ土類金属原子、または、アルキル基、ｎは正の整数）で表される塩素化合物、および／または、分子内に−ＣＯＮＣｌ−構造を有する塩素化合物を用いた表面処理。【選択図】図２
2017015829.tif 000002
【特許請求の範囲】
【請求項１】
分子内に不飽和結合を有する弾性ポリマーを含む材料より形成された弾性層を最外層として有する電子写真機器用部材であって、
上記弾性層は、下記（ａ）および下記（ｂ）の表面処理による表面処理層を有していることを特徴とする電子写真機器用部材。
（ａ）分子内にイソシアネート基を２個以上有する多価イソシアネートを用いた表面処理
（ｂ）Ｘ（ＯＣｌ）ｎ（但し、Ｘは水素原子、アルカリ金属原子、アルカリ土類金属原子、または、アルキル基、ｎは正の整数）で表される塩素化合物、および／または、分子内に−ＣＯＮＣｌ−構造を有する塩素化合物を用いた表面処理
【請求項２】
上記多価イソシアネートは、プレポリマー化されていることを特徴とする請求項１に記載の電子写真機器用部材。
【請求項３】
上記弾性ポリマーは、アクリロニトリル−ブタジエンゴムを含むことを特徴とする請求項１または２に記載の電子写真機器用部材。
【請求項４】
上記表面処理層は、上記（ａ）の表面処理の後に上記（ｂ）の表面処理が施されてなる、あるいは、上記（ｂ）の表面処理の後に上記（ａ）の表面処理が施されてなることを特徴とする請求項１〜３のいずれか１項に記載の電子写真機器用部材。
【発明の詳細な説明】
【技術分野】
【０００１】
本発明は、電子写真機器用部材に関する。
【背景技術】
【０００２】
従来、電子写真方式の複写機、プリンター、印刷機等の電子写真機器が知られている。電子写真機器には、現像ロール、帯電ロール等の導電性ロール、中間転写ベルト等の無端ベルトなど、種々の電子写真機器用部材が組み込まれている。例えば、特許文献１には、弾性層を最外層として有する電子写真機器用部材における弾性層に、塩素化合物等による表面処理を施す技術が開示されている。
【先行技術文献】
【特許文献】
【０００３】
【特許文献１】特許第５６０３２７８号公報
【発明の概要】
【発明が解決しようとする課題】
【０００４】
従来の電子写真機器用部材は、耐トナー付着性を確保することはできる。しかしながら、従来の電子写真機器用部材は、３２．５℃×８５％ＲＨの高温高湿環境下において、トナーや感光体等の被荷電対象に対して負の電荷を持たせる荷電性が十分でない。つまり、従来の電子写真機器用部材は、耐トナー付着性および高温高湿環境下における荷電性を両立させることが困難であるという問題がある。
【０００５】
本発明は、上記背景に鑑みてなされたものであり、耐トナー付着性および高温高湿環境下における荷電性を両立させることが可能な電子写真機器用部材を提供しようとするものである。
【課題を解決するための手段】
【０００６】
本発明の一態様は、分子内に不飽和結合を有する弾性ポリマーを含む材料より形成された弾性層を最外層として有する電子写真機器用部材であって、
上記弾性層は、下記（ａ）および下記（ｂ）の表面処理による表面処理層を有していることを特徴とする電子写真機器用部材にある。
（ａ）分子内にイソシアネート基を２個以上有する多価イソシアネートを用いた表面処理
（ｂ）Ｘ（ＯＣｌ）ｎ（但し、Ｘは水素原子、アルカリ金属原子、アルカリ土類金属原子、または、アルキル基、ｎは正の整数）で表される塩素化合物、および／または、分子内に−ＣＯＮＣｌ−構造を有する塩素化合物を用いた表面処理
【発明の効果】
【０００７】
上記（ａ）の表面処理、上記（ｂ）の表面処理は、弾性ポリマーの不飽和結合に作用する。そのため、最外層である弾性層に対していずれか一方の表面処理を施すと、不飽和結合が消費されてしまい、他方の表面処理を施したとしてもすでに不飽和結合がないため、他方の表面処理を施す意味がないと考えられる。それ故、通常であれば、上記（ａ）の表面処理、上記（ｂ）の表面処理を併用することは困難であるといえる。ところが、最外層である弾性層に対して上記（ａ）の表面処理と（ｂ）の表面処理とを併用して施すことにより、耐トナー付着性および高温高湿環境下における荷電性を両立させることができるという効果が得られることが判明した。耐トナー付着性が向上するのは、弾性ポリマーの一部と反応した塩素化合物により、弾性層表面が高硬度化して低摩擦化されるためであると考えられる。また、高温高湿環境下における荷電性が向上するは、弾性ポリマーの一部と反応した塩素化合物により、弾性層表面が高硬度化、低電気抵抗化し、荷電性が向上することに加え、弾性ポリマーの一部と反応した多価イソシアネートの骨格中のＮ部分により、弾性層表面の負の静電ポテンシャルが高まり、弾性層表面から被荷電対象に対して電子を放出しやすくなるためであると考えられる。また、上述した耐トナー付着性の向上によりトナーフィルミング現象が生じ難くなり、高温高湿環境下における荷電性の低下が抑制されることもその理由として考えられる。
よって、本発明によれば、耐トナー付着性および高温高湿環境下における荷電性を両立させることが可能な電子写真機器用部材を提供することができる。
【図面の簡単な説明】
【０００８】
【図１】実施例１の電子写真機器用部材を模式的に示した説明図である。
【図２】図１のＩＩ−ＩＩ断面図である。
【発明を実施するための形態】
【０００９】
上記電子写真機器用部材は、電子写真機器に用いられる。電子写真機器としては、具体的には、帯電像を用いる電子写真方式の複写機、プリンター、ファクシミリ、複合機、オンデマンド印刷機等を例示することができる。
【００１０】
上記電子写真機器用部材は、具体的には、例えば、現像ロール、帯電ロール等の導電性ロールなどとして構成することができる。上記電子写真機器用部材が現像ロールとして構成される場合には、耐トナー付着性および高温高湿環境下におけるトナー荷電性を両立させることが可能な現像ロールが得られる。上記電子写真機器用部材が帯電ロールとして構成される場合には、耐トナー付着性および高温高湿環境下における感光体荷電性を両立させることが可能な帯電ロールが得られる。また、上記電子写真機器用部材は、中間転写ベルト等の導電性ベルトなどとして構成することも可能である。
【００１１】
上記電子写真機器用部材は、より具体的には、例えば、（１）軸体と、軸体の外周面に沿って形成された弾性層とを有する構成、（２）筒状に形成された基層と、基層の外周面に沿って形成された弾性層とを有する構成などとすることができる。構成（１）は、現像ロールや帯電ロール、構成（２）は、中間転写ベルトなどに好適である。
【００１２】
上記電子写真機器用部材において、弾性層は、型転写による表面凹凸を有する構成とすることができる。弾性層が型転写による表面凹凸を有する場合、弾性層の表面に表層を形成すると、表面凹凸形状が失われる。しかし、上記電子写真機器用部材は、弾性層に対して、上記（ａ）および（ｂ）の表面処理が施されているので、表面凹凸形状が失われ難く、耐トナー付着性および高温高湿環境下における荷電性を両立させつつ、表面凹凸形状に起因する機能を発揮させることが可能となる。
【００１３】
上記電子写真機器用部材において、弾性ポリマーは、分子内に不飽和結合を有する１種または２種以上のポリマーより構成されていてもよいし、分子内に不飽和結合を有するポリマーと、分子内に不飽和結合を有さないポリマーとが混合されていてもよい。
【００１４】
上記電子写真機器用部材において、弾性ポリマーは、好ましくは、アクリロニトリル−ブタジエンゴム（ＮＢＲ）を含む構成とすることができる。ＮＢＲは、多価イソシアネート、Ｘ（ＯＣｌ）ｎで表される塩素化合物、分子内に−ＣＯＮＣｌ−構造を有する塩素化合物との反応性が高い。そのため、この場合には、耐トナー付着性および高温高湿環境下における荷電性の両立を確実なものとすることができる。
【００１５】
上記電子写真機器用部材において、弾性層を形成するための弾性ポリマーを含む材料は、弾性ポリマー以外にも、導電剤、難燃剤、充填剤、架橋剤、架橋助剤、加硫剤、加硫促進剤、受酸剤、可塑剤、滑剤、触媒などの添加剤を１種または２種以上含むことができる。
【００１６】
上記電子写真機器用部材において、弾性層は、上記（ａ）および（ｂ）の表面処理による表面処理層を有している。表面処理層は、具体的には、（ａ）の表面処理の後に（ｂ）の表面処理が施されて形成されていてもよいし、（ｂ）の表面処理の後に（ａ）の表面処理が施されて形成されていてもよい。これらの場合には、耐トナー付着性および高温高湿環境下における荷電性の両立を確実なものとすることができる。
【００１７】
上記電子写真機器用部材において、（ａ）の表面処理では、分子内にイソシアネート基を２個以上有する多価イソシアネートが用いられる。（ａ）の表面処理に用いられる表面処理液としては、具体的には、例えば、多価イソシアネートと、溶媒とを含む表面処理液を用いることができる。また、この表面処理液には、摩擦係数の低減やレベリング性向上などの観点から、例えば、シリコーングラフトアクリル樹脂等が添加されていてもよい。
【００１８】
多価イソシアネートとしては、例えば、脂肪族、脂環族または芳香族の多価イソシアネートあるいはこれら多価イソシアネートのイソシアヌレート体、ビウレット体、アダクト体等の誘導体などを例示することができる。多価イソシアネートとしては、具体的には、脂肪族、脂環族または芳香族のジイソシアネートあるいはこれらジイソシアネートのイソシアヌレート体、ビウレット体、アダクト体等の誘導体などを例示することができる。
【００１９】
多価イソシアネートとしては、より具体的には、ヘキサメチレンジイソシアネート（ＨＤＩ）、ヘキサメチレンジイソシアネート（ＨＤＩ）系、イソホロンジイソシアネート（ＩＰＤＩ）、イソホロンジイソシアネート（ＩＰＤＩ）系、キシレンジイソシアネート（ＸＤＩ）、キシレンジイソシアネート（ＸＤＩ）系、水添キシレンジイソシアネート（Ｈ６ＸＤＩ）、水添キシレンジイソシアネート（Ｈ６ＸＤＩ）系、ジフェニルメタンジイソシアネート（ＭＤＩ）、ジフェニルメタンジイソシアネート（ＭＤＩ）系、トリレンジイソシアネート（ＴＤＩ）、トリレンジイソシアネート（ＴＤＩ）系、ナフタレンジイソシアネート（ＮＤＩ）、ナフタレンジイソシアネート（ＮＤＩ）系、これらのイソシアヌレート体、ビウレット体、アダクト体等の誘導体等を例示することができる。これらは１種または２種以上併用することができる。なお、上記にいう「系」は、ベースとなるイソシアネートが同じである多価イソシアネート、そのイソシアヌレート体、ビウレット体、アダクト体等の誘導体を包括的に含む意味である。つまり、例えば、「ヘキサメチレンジイソシアネート系」の場合であれば、ヘキサメチレンジイソシアネートをベースにした各種の多価イソシアネート、そのイソシアヌレート体、ビウレット体、アダクト体等の誘導体が含まれる。他についても同様である。また、多価イソシアネートは、変性されていてもよい。
【００２０】
多価イソシアネートは、ヘキサメチレンジイソシアネート、ヘキサメチレンジイソシアネート系などを好適に用いることができる。この場合には、耐トナー付着性および高温高湿環境下における荷電性の両立を確実なものとすることができる。
【００２１】
多価イソシアネ−トは、イソシアネ−ト基がブロック剤にてブロックされたブロック多価イソシアネ−トであってもよい。ブロック多価イソシアネ−トは、イソシアネート基がブロック剤により保護されているため、常温での反応性が非ブロック多価イソシアネ−トに比べて低くなっている。そのため、ブロック多価イソシアネ−トは、電子写真機器用部材の製造環境における湿気や製造時間の長さによる劣化などが起こり難く、好適に用いることができる。なお、ブロック剤は、（ａ）の表面処理後に必要に応じて実施される熱処理時の熱によって解離し、活性なイソシアネート基を再生させることができる。また、ブロック剤としては、例えば、アルコ−ル系、フェノ−ル系、活性メチレン系、メルカプタン系、酸アミド系、酸イミド系、イミダゾ−ル系、尿素系、オキシム系、アミン系、イミド系、ピリジン系の化合物などを例示することができる。
【００２２】
多価イソシアネ−トは、好ましくは、プレポリマー化されているとよい。この場合には、官能基数や分子量の制御が容易になり、含浸量や表面硬度等の機能が制御しやすくなる等の利点がある。
【００２３】
（ａ）の表面処理に用いられる表面処理液の溶媒としては、具体的には、例えば、メチルエチルケトン（ＭＥＫ）、メチルイソブチルケトン（ＭＩＢＫ）、トルエン、酢酸エチルなどを例示することができる。これらは１種または２種以上併用することができる。
【００２４】
上記電子写真機器用部材において、（ｂ）の表面処理では、Ｘ（ＯＣｌ）ｎ（但し、Ｘは水素原子、アルカリ金属原子、アルカリ土類金属原子、または、アルキル基、ｎは正の整数）で表される塩素化合物、および／または、分子内に−ＣＯＮＣｌ−構造を有する塩素化合物が用いられる。（ｂ）の表面処理に用いられる表面処理液としては、具体的には、例えば、上記塩素化合物と、溶媒とを含む表面処理液を用いることができる。また、この表面処理液には、摩擦係数の低減などの観点から、例えば、シリコーンオイル等が添加されていてもよい。
【００２５】
Ｘ（ＯＣｌ）ｎで表される塩素化合物において、アルカリ金属原子としては、例えば、リチウム、ナトリウム、カリウム等の各原子を例示することができる。また、アルカリ土類金属としては、例えば、マグネシウム、カルシウム等の各原子を例示することができる。また、アルキル基としては、例えば、メチル基、エチル基、第三級ブチル基、トリフルオロメチル基等を例示することができる。Ｘ（ＯＣｌ）ｎで表される塩素化合物は、１種または２種以上併用することができる。
【００２６】
Ｘ（ＯＣｌ）ｎで表される塩素化合物としては、具体的には、アルキルハイポクロライド、アルキルハイポフルオライド等のアルキルハイポハライド、次亜塩素酸塩などを例示することができる。アルキルハイポクロライドとしては、具体的には、メチルハイポクロライド、エチルハイポクロライド、第三級ブチルハイポクロライド、トリフルオロメチルハイポクロライド等を例示することができる。アルキルハイポフルオライドとしては、具体的には、メチルハイポフルオライド、エチルハイポフルオライド、第三級ブチルハイポフルオライド、トリフルオロメチルハイポフルオライド等を例示することができる。次亜塩素酸塩としては、例えば、次亜塩素酸、次亜塩素酸リチウム、次亜塩素酸ナトリウム、次亜塩素酸マグネシウム、次亜塩素酸カリウム等を例示することができる。
【００２７】
分子内に−ＣＯＮＣｌ−構造を有する塩素化合物としては、具体的には、例えば、Ｎ−クロロスクシンイミド、Ｎ−クロロフタルイミド等の酸イミドハロゲン化合物、トリクロロイソシアヌル酸、ジクロロイソシアヌル酸等のイソシアヌル酸ハライド、ジクロロジメチルヒダントイン等のハロゲン化ヒダントイン等を例示することができる。分子内に−ＣＯＮＣｌ−構造を有する塩素化合物は、１種または２種以上併用することができる。
【００２８】
（ｂ）の表面処理に用いられる表面処理液の溶媒としては、具体的には、例えば、ｔｅｒｔ−ブチルアルコール、酢酸エチル、トルエン、アセトン、ＭＥＫなどを例示することができる。これらは１種または２種以上併用することができる。
【００２９】
なお、（ａ）の表面処理に用いられる表面処理液と、（ｂ）の表面処理に用いられる表面処理液とを処理液段階で混合すると、処理液の貯蔵安定性が悪化し、効果が得られなくなる点に留意すべきである。
【００３０】
上記電子写真機器用部材において、（ａ）の表面処理、（ｂ）の表面処理では、所定の表面処理液を弾性層に接触させた後、必要に応じて、洗浄、乾燥、および／または、加熱などを実施することができる。
【００３１】
なお、上述した各構成は、上述した各作用効果等を得るなどのために必要に応じて任意に組み合わせることができる。
【実施例】
【００３２】
実施例に係る電子写真機器用部材について、図面を用いて具体的に説明する。
【００３３】
図１および図２に示されるように、本例の電子写真機器用部材は、弾性層を最外層として有している。本例では、電子写真機器用部材１は、軸体２と、軸体２の外周面に沿って形成された弾性層３とを有している。なお、本例の電子写真機器用部材１は、現像ロールまたは帯電ロールとして用いられるものである。
【００３４】
電子写真機器用部材１において、弾性層３は、分子内に不飽和結合を有する弾性ポリマーを含む材料より形成されている。弾性層３は、下記（ａ）および（ｂ）の表面処理による表面処理層３１を有している
（ａ）分子内にイソシアネート基を２個以上有する多価イソシアネートを用いた表面処理
（ｂ）Ｘ（ＯＣｌ）ｎ（但し、Ｘは水素原子、アルカリ金属原子、アルカリ土類金属原子、または、アルキル基、ｎは正の整数）で表される塩素化合物、および／または、分子内に−ＣＯＮＣｌ−構造を有する塩素化合物を用いた表面処理
【００３５】
本例では、弾性ポリマーは、具体的には、アクリロニトリル−ブタジエンゴムを含んでいる。また、（ａ）の表面処理は、具体的には、ジイソシアネートを用いた表面処理である。また、（ｂ）の表面処理は、イソシアヌル酸ハライドを用いた表面処理である。
【００３６】
以下、電子写真機器用部材としての導電性ロールを作製し、評価を行った。その実験例について説明する。
【００３７】
（実験例）
＜導電性ロールの作製＞
アクリロニトリル−ブタジエンゴム（ＮＢＲ）（ＪＳＲ社製、「Ｎ２２２Ｌ」）：１００質量部と、酸化亜鉛：５質量部と、ステアリン酸：２質量部と、テトラブチルアンモニウムパークロレート（試薬）：１質量部と、粉末硫黄：０．８質量部と、ポリエステル可塑剤（ＤＩＣ社製、「ポリサイザーＷ−４０００」）：１０質量部と、を５０℃に温度調節した密閉型ミキサーにて１０分間混練して、原料コンパウンドを調製した。次いで、軸体となる芯金として直径６ｍｍの中実円柱状鉄棒を準備し、この芯金の外周面に接着剤を塗布した。次いで、接着剤が塗布された芯金をロール成形用金型内にセットした後、原料コンパウンドをロール成形用金型内に射出し、１９０℃で３０分間加熱して硬化させた後、脱型した。これにより、芯金からなる軸体と、軸体の外周面に沿って形成された弾性層（厚み２．７５ｍｍ）とを有するロール材を作製した。
【００３８】
次いで、ブロック型Ｃ（Ｃｒｕｄｅ）−ジフェニルメタンジイソシアネート（ＭＤＩ）（東ソー社製、「コロネート２５２１」）：９５質量部と、シリコーングラフトアクリル樹脂：５質量部と、を固形分濃度が７質量％となるようにＭＥＫにて希釈することにより、表面処理液Ａを調製した。また、トリクロロイソシアヌル酸（東京化成工業社製）：５質量部と、シリコーンオイル（信越シリコーン社製、「Ｘ−２２−１７４ＤＸ」）：１質量部と、ｔｅｒｔ−ブチルアルコール：８０質量部と、酢酸エチル：２０質量部とを混合することにより、表面処理液Ｂを調製した。
【００３９】
次いで、表面処理液Ａ中に、ロール材における弾性層表面が浸かるように２５℃で３０秒間浸漬した後、１６０℃で３０分間加熱した。
【００４０】
次いで、表面処理液Ａによる表面処理後、表面処理液Ｂ中に、ロール材における弾性層表面が浸かるように２５℃で３０秒間浸漬した後、酢酸エチルで弾性層表面を２５℃で３０秒間洗浄し、１００℃で１０分間乾燥させた。
【００４１】
これにより、試料１の導電性ロールを得た。
【００４２】
試料１の導電性ロールの作製において、表面処理液Ｂによる表面処理後、表面処理液Ａによる表面処理を施した点以外は同様にして、試料２の導電性ロールを得た。
【００４３】
試料１の導電性ロールの作製において、表面処理液Ｂによる表面処理を施さなかった点以外は同様にして、試料１Ｃの導電性ロールを得た。
【００４４】
試料１の導電性ロールの作製において、表面処理液Ａによる表面処理を施さなかった点以外は同様にして、試料２Ｃの導電性ロールを得た。
【００４５】
＜耐トナー付着性＞
耐トナー付着性は、弾性層表面の動摩擦係数と相関がある。弾性層表面の動摩擦係数が大きくなると、弾性層と弾性層に当接する部材との摺擦力が大きくなり、その結果、トナーに対するストレスが大きくなり、トナーフィルミング現象が生じやすくなる。トナーフィルミング現象は、高温高湿環境下における荷電性、特に、耐久時の荷電性を低下させる原因になる。したがって、本例では、弾性層表面の動摩擦係数を測定することにより、耐トナー付着性を評価した。
具体的には、静・動摩擦係数測定器（協和界面科学社製、「Ｔｒｉｂｏｓｔｅｒ５００」）のステージ上に固定した導電性ロール試料の表面、つまり、弾性層表面に、接触子（直径３ｍｍの鋼球製）による垂直荷重Ｗ５０ｇを加えた。この状態でステージを移動速度７．５ｍｍ／秒で水平方向に１ｃｍ移動させた。これにより導電性ロール試料と接触子との間に生じた摩擦力Ｆから、弾性層表面における初期の動摩擦係数μｋ（Ｆ／Ｗ）を算出した。
上記動摩擦係数μｋが１未満であった場合を、耐トナー付着性に優れるとして「Ａ」とした。上記動摩擦係数μｋが１以上であった場合を、耐トナー付着性に劣るとして「Ｃ」とした。
【００４６】
＜高温高湿環境下における荷電性＞
各試料の導電性ロールを現像ロールとして用い、高温高湿環境下におけるトナー荷電性を評価した。具体的には、各試料の導電性ロールを現像ロールとして市販のカラープリンター（日本ヒューレット・パッカード社製、「ＨＰ  Ｃｏｌｏｒ  ＬａｓｅｒＪｅｔ  １２１５」）に組み込み、３２．５℃×８５％ＲＨの高温高湿環境下にてベタ画像を出力した。出力終了後、弾性層表面のトナーを金属円筒管と円筒フィルターを用いて吸引収集し、その際、金属円筒管を通じてコンデンサーに蓄えられた荷電量Ｑ（−μＣ）、吸引収集したトナーの全質量Ｍ（ｇ）を測定した。そして、単位質量あたりのトナーに対する初期の荷電量Ｑ／Ｍ（−μＣ／ｇ）を算出した。さらに、２％トナー印字パターンの画像出しを２０，０００枚（Ａ４サイズ）実施した後、上記と同様にして、耐久後の荷電量Ｑ／Ｍ（−μＣ／ｇ）を算出した。
【００４７】
試料のＱ／Ｍ値が１５以上であった場合を、高温高湿環境下におけるトナー荷電性に優れるとして「Ａ」とした。試料のＱ／Ｍ値が１０以上１５未満であった場合を、「Ｂ」とした。試料のＱ／Ｍ値が１０未満であった場合を、「Ｃ」とした。その結果を、表１に示す。
【００４８】
【表１】
2017015829.tif 000003
【００４９】
表１によれば、以下のことがわかる。試料１Ｃは、弾性層に対して、多価イソシアネートを用いた表面処理（ａ）しか施されていない。それ故、塩素処理効果が得られずに摩擦係数が高くなり、耐トナー付着性に劣っていた。また、初期のトナー荷電性が十分でなかった。さらに、耐久後のトナー荷電性は、初期のトナー荷電性よりも劣っていた。耐久後のトナー荷電性が大きく低下した理由は、トナーフィルミング現象が生じたことが原因であると考えられる。
【００５０】
試料２Ｃは、弾性層に対して、塩素化合物であるトリクロロイソシアヌル酸を用いた表面処理（ｂ）しか施されていない。それ故、初期のトナー荷電性が十分でなかった。さらに、耐久後のトナー荷電性も、初期のトナー荷電性と同様に十分でなかった。
【００５１】
これらに対し、試料１、試料２は、いずれも、弾性層に対して、多価イソシアネートを用いた表面処理（ａ）、および、塩素化合物であるトリクロロイソシアヌル酸を用いた表面処理（ｂ）が施されている。そのため、試料１、試料２は、耐トナー付着性に優れていることが確認された。また、試料１、試料２は、いずれも、初期のトナー荷電性に優れていることが確認された。また、試料１、試料２は、いずれも、初期のトナー荷電性のみならず、耐久後のトナー荷電性にも優れていることが確認された。なお、本試験結果によれば、表面処理の順序がトナー荷電性の高低に大きな影響を及ぼすことはなかった。また、被荷電対象が感光体である場合、感光体の表面の有機層に負の電荷を持たせることができることは、上記結果より類推することが可能である。
【００５２】
以上、本発明の実施例について詳細に説明したが、本発明は上記実施例に限定されるものではなく、本発明の趣旨を損なわない範囲内で種々の変更が可能である。
【符号の説明】
【００５３】
１  電子写真機器用部材
２  軸体
３  弾性層
３１  表面処理層
【図１】
2017015829.tif 000004
【図２】
2017015829.tif 000005